(57)【要約】第１の透明樹脂からなる板材１２の表側に、傾斜面１５と垂直面１４を有する断面三角形の溝１６、及び隣り合う溝１６によって形成される断面三角形の凸条１７がそれぞれ平行配置された成型母材２１を、プレス成型、インジェクション成型、又はロール成型で製造する第１工程と、溝１６の垂直面１４に選択的に金属反射面１３を形成する第２工程と、第１、第２工程を経て製造された第１、第２の光制御パネル１１を、金属反射面１３が平面視して直交配置された状態で、溝１６を向かい合わせて配置し、第１の透明樹脂の屈折率η１の０．９〜１．１倍の屈折率η２を有する第２の透明樹脂からなる接着剤１８で第１、第２の光制御パネル１１を脱気状態で接合する第３工程とを有する。
2018139444.tif 000002
【特許請求の範囲】
【請求項１】
第１の透明樹脂からなる板材の表側に、傾斜面と垂直面とを有する断面三角形の溝、及び隣り合う前記溝によって形成される断面三角形の凸条がそれぞれ平行配置された成型母材を、プレス成型、インジェクション成型、及びロール成型のいずれか１の方法で製造する第１工程と、
前記溝の垂直面に選択的に金属反射面を形成する第２工程と、
前記第１工程及び前記第２工程を経てそれぞれ製造された第１、第２の光制御パネルを、前記金属反射面が平面視して直交配置された状態で、前記溝を向かい合わせ、かつ前記第１の透明樹脂の屈折率η１の０．９〜１．１倍の屈折率η２を有する第２の透明樹脂からなる接着剤で前記第１、第２の光制御パネルの溝を埋めて、該第１、第２の光制御パネルを脱気状態で接合する第３工程とを有することを特徴とする立体像結像装置の製造方法。
【請求項２】
請求項１記載の立体像結像装置の製造方法において、前記第１の光制御パネルを下に、前記第２の光制御パネルを上にした状態で、前記第１の光制御パネルの上に前記接着剤を載せて、前記第２の光制御パネルをプレスで前記第１の光制御パネルに対して押圧して前記第１、第２の光制御パネルの溝内に前記接着剤が充填することを特徴とする立体像結像装置の製造方法。
【請求項３】
請求項１又は２記載の立体像結像装置の製造方法において、前記断面三角形の凸条の先部及び前記断面三角形の溝の底部にはそれぞれ第１、第２の微小平面部が設けられていることを特徴とする立体像結像装置の製造方法。
【請求項４】
第１の透明樹脂からなる板材の両側に垂直面と傾斜面を有する断面三角形の第１、第２の溝、及び隣り合う前記第１、第２の溝によって形成される断面三角形の第１、第２の凸条がそれぞれ形成され、かつ前記板材の両側にそれぞれ形成された前記第１、第２の溝が平面視して直交配置される成型母材を、プレス成型、インジェクション成型、及びロール成型のいずれか１の方法で製造する第１工程と、
前記成型母材の両側にある前記第１、第２の溝の前記垂直面に、選択的に金属反射面を形成する第２工程と、
前記第１の透明樹脂の屈折率η１の０．９〜１．１倍の屈折率η２を有する第２の透明樹脂からなる充填剤で前記第１、第２の溝を埋める第３工程とを有することを特徴とする立体像結像装置の製造方法。
【請求項５】
請求項４記載の立体像結像装置の製造方法において、前記断面三角形の第１、第２の凸条の先部及び前記断面三角形の第１、第２の溝の底部にはそれぞれ第１、第２の微小平面部が設けられていることを特徴とする立体像結像装置の製造方法。
【請求項６】
請求項３又は５記載の立体像結像装置の製造方法において、前記第１の微小平面部の幅ｗ１は、前記金属反射面が形成されるピッチｐの０．０１〜０．２倍の範囲にあり、前記第２の微小平面部の幅ｗ２は、前記ピッチｐの０．０１〜０．３倍の範囲にあることを特徴とする立体像結像装置の製造方法。
【請求項７】
請求項１〜６のいずれか１項に記載の立体像結像装置の製造方法において、前記第２の透明樹脂は、紫外線硬化型、熱硬化型、２液硬化型、及び常温硬化型のいずれか１であることを特徴とする立体像結像装置の製造方法。
【請求項８】
請求項１〜７のいずれか１項に記載の立体像結像装置の製造方法において、前記傾斜面は、該傾斜面の上端と下端を結ぶ仮想平面に対して窪んでいることを特徴とする立体像結像装置の製造方法。
【請求項９】
請求項１〜８のいずれか１項に記載の立体像結像装置の製造方法において、前記金属反射面のピッチｐに対する前記金属反射面の高さｈの比（ｈ／ｐ）は０．８〜５の範囲にあることを特徴とする立体像結像装置の製造方法。
【発明の詳細な説明】
【技術分野】
【０００１】
本発明は、立設状態で平行配置された多数の帯状の金属反射面（鏡面）群が平面視して直交配置された立体像結像装置の製造方法に関する。
【背景技術】
【０００２】
物体表面から発する光（散乱光）を用いて立体像を形成する装置として、例えば、特許文献１に記載の立体像結像装置（光学結像装置）がある。
この結像装置は、２枚の透明平板の内部に、この透明平板の一方の面に垂直に多数かつ帯状の金属反射面からなる光反射面を一定のピッチで並べて形成した第１、第２の光制御パネルを有し、この第１、第２の光制御パネルのそれぞれの光反射面が直交するように、第１、第２の光制御パネルの一面側を向い合わせて密着させたものである。
【先行技術文献】
【特許文献】
【０００３】
【特許文献１】国際公開第２００９／１３１１２８号公報
【特許文献２】国際公開第２０１５／０３３６４５号公報
【特許文献３】特開２０１２−２４７４５９号公報
【発明の概要】
【発明が解決しようとする課題】
【０００４】
特許文献１における、第１、第２の光制御パネルの製造に際しては、金属反射面が一面側に形成された一定厚みの板状の透明合成樹脂板やガラス板（以下、「透明板」ともいう）を、金属反射面が一方側に配置されるように多数枚積層して積層体を作製し、この積層体から各金属反射面に対して垂直な切り出し面が形成されるように切り出している。
このため、透明板に金属反射面を形成する作業において大型の蒸着炉を必要とし、しかも、１枚又は少数枚の透明板を蒸着炉に入れて脱気して高真空にした後、蒸着処理を行い、大気圧に開放して蒸着した透明板を取り出すという作業を百回以上繰り返す必要があり、極めて手間と時間のかかる作業であった。また、金属蒸着された透明板を積層して積層体を形成し、極めて薄い所定厚で切断する作業を行って、この積層体から第１、第２の光制御パネルを切り出し、更にこれら第１、第２の光制御パネルの切り出し面（両面）の研磨作業等を行う必要があるため、作業性や製造効率が悪かった。【０００５】
そこで、特許文献２のように、平行な土手によって形成される断面四角形の溝が一面に形成され、この溝の対向する平行な側面に光反射部が形成された凹凸板材を備えた光制御パネルを２つ用意し、この２つの光制御パネルを、それぞれの光反射部を直交又は交差させた状態で向い合わせる方法が提案されている。
しかしながら、インジェクション成型時に、凹凸板材の土手の高さを高くすると（即ち、溝の深さを深くすると）脱型が極めて困難となるという問題があった。更に、平行溝の側面を鏡面化するのは、特許文献２の技術を使用しても難しく、製品にバラツキが多いという問題があった。【０００６】
また、特許文献３には、立体像を形成する装置として、透明材料からなる基盤にそれぞれ２つの直交側面を有する複数の筒状体を突出させた２面コーナーリフレクタアレイ光学素子（即ち、光制御パネル）を、各直交側面が同一平面上にあるように筒状体の各々の上面同士にて上下に重ね合わせたリフレクタアレイ光学装置が開示されている。
特許文献３の光学装置においては、上下の筒状体を連接しているので、直交する反射面（以下、第１、第２の反射面という）の長さが長くなり、対象物からの集光範囲が広がるが、第１の反射面で反射した光は、第２の反射面で反射し、筒状体の端部から抜ける必要があるので、第１の反射面に有効に入光する光線の角度は限定され、明るい実像を形成することは困難であった。
また、隣り合う筒状体の隙間は空気であって、その隙間に透明樹脂で隙間を充填すること、また充填する樹脂に基盤となる透明合成樹脂と同一又は近似した屈折率のものを使用して、屈折率の相違による虹の発生を防止するという技術的思想は開示されていない。【０００７】
本発明はかかる事情に鑑みてなされたもので、製造が容易でより鮮明な立体像を得ることが可能な立体像結像装置の製造方法を提供することを目的とする。
【課題を解決するための手段】
【０００８】
第１の発明に係る立体像結像装置の製造方法は、第１の透明樹脂からなる板材の表側に、傾斜面と垂直面とを有する断面三角形の溝、及び隣り合う前記溝によって形成される断面三角形の凸条がそれぞれ平行配置された成型母材を、プレス成型、インジェクション成型、及びロール成型のいずれか１の方法で製造する第１工程と、
前記溝の垂直面に選択的に金属反射面を形成する第２工程と、
前記第１工程及び前記第２工程を経てそれぞれ製造された第１、第２の光制御パネルを、前記金属反射面が平面視して直交配置された状態で、前記溝を向かい合わせ、かつ前記第１の透明樹脂の屈折率η１の０．９〜１．１倍の屈折率η２を有する第２の透明樹脂からなる接着剤で前記第１、第２の光制御パネルの溝を埋めて、該第１、第２の光制御パネルを脱気状態で接合する第３工程とを有する。【０００９】
第１の発明に係る立体像結像装置の製造方法において、前記第１の光制御パネルを下に、前記第２の光制御パネルを上にした状態で、前記第１の光制御パネルの上に前記接着剤を載せて、前記第２の光制御パネルをプレスで前記第１の光制御パネルに対して押圧して前記第１、第２の光制御パネルの溝内に前記接着剤が充填するのが好ましい。【００１０】
第２の発明に係る立体像結像装置の製造方法は、第１の透明樹脂からなる板材の両側に垂直面と傾斜面を有する断面三角形の第１、第２の溝、及び隣り合う前記第１、第２の溝によって形成される断面三角形の第１、第２の凸条がそれぞれ形成され、かつ前記板材の両側にそれぞれ形成された前記第１、第２の溝が平面視して直交配置される成型母材を、プレス成型、インジェクション成型、及びロール成型のいずれか１の方法で製造する第１工程と、
前記成型母材の両側にある前記第１、第２の溝の前記垂直面に、選択的に金属反射面を形成する第２工程と、
前記第１の透明樹脂の屈折率η１の０．９〜１．１倍の屈折率η２を有する第２の透明樹脂からなる充填剤で前記第１、第２の溝を埋める第３工程とを有する。【００１１】
第１、第２の立体像結像装置の製造方法において、前記断面三角形の凸条（又は第１、第２の凸条）の先部及び前記断面三角形の溝（又は第１、第２の溝）の底部にはそれぞれ第１、第２の微小平面部が設けられているのが好ましい。ここで、前記第１の微小平面部の幅ｗ１は、前記金属反射面が形成されるピッチｐの０．０１〜０．２倍の範囲にあり、前記第２の微小平面部の幅ｗ２は、前記ピッチｐの０．０１〜０．３倍の範囲にあるのが好ましい。【００１２】
第１、第２の発明に係る立体像結像装置の製造方法において、前記第２の透明樹脂は、紫外線硬化型、熱硬化型、２液硬化型、及び常温硬化型のいずれか１であるのが好ましい。【００１３】
また、第１、第２の発明に係る立体像結像装置の製造方法において、前記傾斜面は、該傾斜面の上端と下端を結ぶ仮想平面に対して窪んでいるのが好ましい。【００１４】
そして、第１、第２の発明に係る立体像結像装置の製造方法において、前記金属反射面のピッチｐに対する前記金属反射面の高さｈの比（ｈ／ｐ）は０．８〜５の範囲にあることのが好ましい。【００１５】
第１、第２の発明に係る立体像結像装置の製造方法において、前記金属反射面の形成は、前記傾斜面に沿った方向から該傾斜面が影になるようにして、前記垂直面に向けてスパッターリング、金属蒸着、金属微小粒子の吹き付け、又はイオンビームの照射をすることにより行うのが好ましい。また、傾斜面及び垂直面に金属めっき（金属蒸着）を行った場合、傾斜面の金属めっきをレーザー又は薬品等で除去することもできる。なお、以上の発明において、金属蒸着は垂直面にのみ行うのが好ましいが、凸条先端に形成された微小平面部にも金属反射面が形成された場合は、後処理で除去するのが好ましい。
【発明の効果】
【００１６】
第１、第２の発明に係る立体像結像装置の製造方法は、プレス成型、インジェクション成型、及びロール成型のいずれか１で製造された成型母材を使用し、平行に多数形成された溝（第１、第２の溝）が傾斜面と垂直面を有し断面三角形となって、溝の開放側に広くなるので、押型又は脱型が容易となり、（溝の高さ）／（溝の幅）で定義されるアスペクト比が比較的高い立体像結像装置を安価に製造できる。また、屈折率の相違による虹の発生や画像の歪を抑制、更には防止できる。
特に、第１の発明に係る立体像結像装置の製造方法は、第１、第２の光制御パネルを、溝が向かい合うようにして重ね合わせるので、第１、第２の光制御パネルの金属反射面が近づき、対象物からの光の集光度合いが向上し、より鮮明な画像を得ることができる。
また、第２の発明に係る立体像結像装置の製造方法は、板材の両側に、断面三角形の第１、第２の溝、及び断面三角形の第１、第２の凸条がそれぞれ形成された成型母材を製造するので、第１、第２の溝及び第１、第２の凸条を一体的に製造でき、立体像結像装置の製造が容易になる。
【図面の簡単な説明】
【００１７】
【図１】（Ａ）、（Ｂ）はそれぞれ本発明の第１の実施例に係る立体像結像装置の製造方法により製造した立体像結像装置の正断面図及び側断面図である。
【図２】（Ａ）は同立体像結像装置の製造方法の第２工程における成型母材の凸条及び溝の部分拡大側面図、（Ｂ）、（Ｃ）はそれぞれ変形例に係る成型母材の凸条及び溝の部分拡大側面図である。
【図３】（Ａ）〜（Ｄ）は同立体像結像装置の製造方法の説明図である。
【図４】（Ａ）、（Ｂ）はそれぞれ本発明の第２の実施例に係る立体像結像装置の製造方法により製造した立体像結像装置の正断面図及び側断面図である。
【図５】（Ａ）〜（Ｄ）は同立体像結像装置の製造方法の説明図である。
【発明を実施するための形態】
【００１８】
続いて、添付した図面を参照しつつ、本発明を具体化した実施例につき説明し、本発明の理解に供する。
まず、図１（Ａ）、（Ｂ）を参照しながら、本発明の第１の実施例に係る立体像結像装置の製造方法により製造した立体像結像装置１０について説明する。
立体像結像装置１０は、対となる第１、第２の光制御パネル（平行光反射パネル）１１を有している。なお、図１（Ａ）、（Ｂ）においては、第１の光制御パネル１１を下側に、第２の光制御パネル１１を上側に、それぞれ配置している。この第１の光制御パネル１１と第２の光制御パネル１１は同一の構成を有しているので、同一の番号を付与する。
【００１９】
第１、第２の光制御パネル１１はそれぞれ片側（表側）に（第１の光制御パネル１１では上部に、第２の光制御パネル１１では下部に）、立設状態で隙間を有して平行配置された多数の帯状の金属反射面１３（鏡面）を備えている。具体的には、第１、第２の光制御パネル１１はそれぞれ、第１の透明樹脂からなる板材（透明板材）１２の表側に垂直面１４及び傾斜面（非光反射面であって光透過面とするのが好ましい）１５を有する断面三角形の溝１６、及び隣り合う溝１６によって形成される断面三角形の凸条１７を備え、溝１６の垂直面１４に、金属反射面１３が形成されている。なお、第１、第２の光制御パネル１１の溝１６及び凸条１７はそれぞれ一定のピッチで平行に多数設けられている。
【００２０】
第１、第２の光制御パネル１１は、金属反射面１３が平面視して直交配置された状態（例えば、８５〜９５度、より好ましくは８８〜９２度の範囲で交差配置された状態を含む）で、溝１６を向かい合わせて接合され一体化されている。この向かい合わせた第１の光制御パネル１１と第２の光制御パネル１１との間には、第２の透明樹脂からなる接着剤１８が配置されて、溝１６の内部が接着剤１８で埋められている（充填されている）。
なお、図１（Ａ）、（Ｂ）においては、第１の光制御パネル１１の凸条１７の上面と、第２の光制御パネル１１の凸条１７の下面とが、間隔Ｓ（例えば、０を超え５ｍｍ以下程度）を有して近接配置された状態を示しているが、当接配置された状態（隙間がない：０ｍｍ）でもよい。この間隔Ｓにも接着剤１８が充填されている（間隔Ｓが接着剤１８の層厚）。
【００２１】
この第１、第２の光制御パネル１１の形状を構成する第１の透明樹脂と、溝１６に充填する接着剤１８となる第２の透明樹脂は、透明度の高い同じ種類の樹脂であることが好ましいが、透明度の高い異なる種類の透明樹脂であってもよい。
第１の透明樹脂としては、例えば、第２の透明樹脂よりも融点の高い熱可塑性樹脂であるゼオネックス（ＺＥＯＮＥＸ：登録商標、ガラス転移温度：１２０〜１６０℃、屈折率η１：１．５３５、シクロオレフィンポリマー）を使用できる。また、第２の透明樹脂としては、例えば、ゼオノア（ＺＥＯＮＯＲ：登録商標、ガラス転移温度：１００〜１０２℃、屈折率η２：１．５３、シクロオレフィンポリマー）を使用できる。
ここで、第１、第２の透明樹脂に同じ種類の熱可塑性樹脂を使用する場合、融点が同じであるため、第１の光制御パネル１１と第２の光制御パネル１１の間に、溶融状態の第２の透明樹脂が流し込まれることになる。このとき、第１、第２の光制御パネル１１の第２の透明樹脂との接触部分の第１の透明樹脂が部分的に軟化（溶融）するおそれもあるが、第１の透明樹脂と第２の透明樹脂が境界部分で混ざり合うため、例えば、屈折率の平均化や、第１の透明樹脂と第２の透明樹脂の結合力を高めることができる。
【００２２】
また、第１、第２の透明樹脂に異なる種類の透明樹脂を使用する場合、屈折率が同一又は近似しているのが好ましい。即ち、第１の透明樹脂の屈折率η１と同一又は略等しい屈折率η２（例えば、±１０％の範囲、即ち（０．９〜１．１）×η１の範囲、好ましくは下限が０．９５×η１、上限が１．０５×η１）を有する第２の透明樹脂を使用できる。
ここで、第１、第２の光制御パネル１１を構成する第１の透明樹脂の屈折率に対し、第２の透明樹脂の屈折率を合わせる方法としては、例えば、異なる２種以上の樹脂を混合して屈折率を調整する方法がある（第１の透明樹脂も同様の方法で屈折率を調整できる）。
なお、第２の透明樹脂からなる接着剤１８は、紫外線硬化型（例えば、ウレタン（メタ）アクリレート、ポリイソプレン骨格を有する（メタ）アクリレート、ポリブタジエン骨格を有する（メタ）アクリレート、（メタ）アクリレートモノマー等の（メタ）アクリレート）、熱硬化型、２液硬化型、及び常温硬化型のいずれか１であることが好ましい。また、例えば、ポリメチルメタクリレート（ＰＭＭＡ：アクリル系樹脂）、非晶質フッ素樹脂、シクロオレフィンポリマー（ＣＯＰ）、光学用ポリカーボネート、フルオレン系ポリエステル、ポリエーテルスルホン等の熱可塑性樹脂も使用できる（第１の透明樹脂も同様）。
【００２３】
第１、第２の光制御パネル１１は、ｔを板材１２の厚み、ｈを金属反射面１３（凸条１７）の高さとすると、例えば、ｔ／ｈが０．５〜１０の範囲にあるのが好ましい。ここで、（ｔ＋ｈ）は０．５〜５ｍｍの範囲で、ｈは例えば０．０３〜３ｍｍの範囲であるのが実用的であるが、本発明はこの数値に限定されない。
また、金属反射面１３（垂直面１４）と傾斜面１５との角度θ１は１５〜６０度（好ましくは、上限を４５度）の範囲にあるのが好ましいが、厚みｔと高さｈに応じて変えることができる。
更に、金属反射面１３のピッチ（溝１６の幅）ｐに対する金属反射面１３の高さｈの比であるアスペクト比（ｈ／ｐ）は０．８〜５（好ましくは、下限が２、上限が３．５）の範囲にあるのが好ましく、これによって、より高さの高い金属反射面１３が得られる。
【００２４】
断面三角形の鋭角をなす凸条１７の角部（先部、頂部）、及び断面三角形の鋭角をなす溝１６の角部（底部）にはそれぞれ、第１、第２の微小平面部１９、２０が設けられている。
この第１の微小平面部１９の幅ｗ１は、金属反射面１３が形成されるピッチｐの０．０１〜０．２倍（好ましくは、下限が０．０２倍）の範囲にあり、また、第２の微小平面部２０の幅ｗ２は、上記したピッチｐの０．０１〜０．３倍（好ましくは、下限が０．０２倍、上限が０．２倍）の範囲にあり、ｗ２≧ｗ１であるのが好ましい。
この第１、第２の微小平面部１９、２０を設けることにより、製品に疵が付き難くなり、製品精度が更に上がる。なお、本実施例においては、第１、第２の微小平面部１９、２０の幅は小さいので無視し、溝１６及び凸条１７の断面形状を断面三角形として説明している（以下の実施例においても同様である）。
【００２５】
金属反射面１３は、図２（Ａ）に示すように、第１の透明樹脂で形成される成型母材（後述する）２１の溝１６の垂直面１４に、選択的に鏡面処理を行って形成されている。
鏡面処理は、傾斜面１５に沿った方向から傾斜面１５が影になるようにして、垂直面１４に向けてスパッターリング、金属蒸着、金属微粒子の吹き付け、又はイオンビームの照射（以下、これらを「スパッターリング等」と称する場合もある）をすることにより行う。この鏡面処理には、高反射率を有する金属（例えば、Ａｇ（銀）、Ａｌ（アルミニウム）、Ｎｉ（ニッケル）、Ｔｉ（チタン）、Ｃｒ（クロム）等）を用いており、垂直面１４に形成される金属被膜２５の表面が金属反射面１３となる。
これにより、溝１６の傾斜面１５に鏡面が形成されるのを極力防止し、溝１６の垂直面１４に選択的に鏡面を形成することが可能となる。
【００２６】
一方、傾斜面１５は、透明な成型母材２１のままでよく、光透過性のよい均一な平面を有しているが、後述する成型母材２１の製造に際し、型抜き抵抗を下げるため、傾斜面１５に複数の凹凸（ディンプル）を形成する梨地処理（脱型表面処理の一例）を行うことが好ましい。
この傾斜面１５は、図２（Ａ）に示すように平面となっているが、図２（Ｂ）、（Ｃ）に示すように、傾斜面２２、２３を、上側の第１の微小平面部１９の溝側端部（上端）と、下側の第２の微小平面部２０の垂直面側端部（下端）とを結ぶ、仮想平面２４に対して窪む凹面で構成することもできる。具体的には、以下の通りである。
図２（Ｂ）に示す傾斜面２２は、断面湾曲又は円弧状の曲面で構成されている。
図２（Ｃ）に示す傾斜面２３は、上側に形成された平面と、これに連接する下側に形成された曲面（断面湾曲又は円弧状）とで構成されている。
【００２７】
なお、傾斜面は、凹面であれば上記した形状に限定されるものではなく、例えば、２つ以上の複数の平面で構成することもでき、この場合、隣接する平面のなす角を、１８０度未満（例えば、１２０〜１７５度、好ましくは、下限が１５０度、上限が１７０度）となるように、構成することもできる。
これにより、図２（Ａ）に示すように、平面状の傾斜面１５の断面傾斜角度θ１を超える角度（例えば、θ１＋（１〜１０度））で、傾斜面１５に沿って、垂直面１４にスパッターリング等することで、傾斜面１５に鏡面が形成されるのを更に防止し、溝１６の垂直面１４に選択的に鏡面を形成することが可能となる（図２（Ｂ）、（Ｃ）も同様）。このため、傾斜面１５の仮想平面２４に対する窪み量は、スパッターリング等の条件に応じて種々変更できる。
【００２８】
これによって、図１（Ａ）、（Ｂ）において、立体像結像装置１０の左下側から斜めに入光した対象物からの光Ｌ１、Ｌ２は、下側の金属反射面１３のＰ１、Ｐ２で反射し、更に上側の金属反射面１３のＱ１、Ｑ２で反射して、立体像結像装置１０の上側に立体像を形成する。なお、本実施例においては、鏡面処理によって垂直面１４に形成された金属被膜２５の裏側（図１（Ａ）、（Ｂ）では左側）を第１、第２の光制御パネル１１の金属反射面１３として使用したが、金属被膜２５の表側（図１（Ａ）、（Ｂ）では右側）を金属反射面として使用することもできる。
この立体像結像装置１０の動作において、空気中から板材１２へ入光する場合、及び板材１２から空気中に出光する場合に、光の屈折現象、場合によって全反射現象を起こすので、これらを考慮して立体像結像装置１０を使用する必要がある（以下の実施例においても同様である）。なお、傾斜面１５はそのまま光通過面となる。
【００２９】
続いて、本発明の第１の実施例に係る立体像結像装置１０の製造方法について、図３（Ａ）〜（Ｄ）を参照しながら説明するが、第１の光制御パネル１１の製造方法と第２の光制御パネル１１の製造方法は同じであるので、第１の光制御パネル１１の製造方法を主として説明する。
【００３０】
（第１工程）
図３（Ａ）に示すように、板材１２の表側に、傾斜面１５と垂直面１４とを有する断面三角形の溝１６、及び隣り合う溝１６によって形成される断面三角形の凸条１７がそれぞれ平行配置された、第１の透明樹脂からなる成型母材２１を、プレス成型、インジェクション成型、及びロール成型のいずれか１の方法によって製造する。この成型母材２１を形成する第１の透明樹脂としては、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００３１】
成型母材２１の寸法については、第１、第２の光制御パネル１１の寸法と略同じであるが、前述の通り、溝１６の部分が外広がりのテーパになっているので、更には傾斜面１５に梨地処理を施すので、脱型性はよく、長尺の垂直面１４を容易に得ることができる。なお、傾斜面１５に梨地処理を施す方法としては、成型母材２１を製造する型枠の、傾斜面１５との当接面に複数の凹凸を形成する方法がある。
更に、成型母材２１には、成型時に発生した残留応力を除去するためのアニーリング処理を行うことが好ましい。このアニーリング処理は、例えば成型母材２１を、電気炉や熱風乾燥機、又は熱水槽（加熱溶媒）に所定時間入れることによって行う（以下の実施例においても同様である）。
【００３２】
（第２工程）
図２（Ａ）、図３（Ｂ）に示すように、例えばスパッターリングによって、垂直面１４を選択的に鏡面（金属反射面１３）にする。
ここで、スパッターリングとは、真空中で不活性ガス（主にアルゴン）を導入し、ターゲットにマイナスの電圧を引加してグロー放電を起こさせ、不活性ガスをイオン化し（又は、イオン化しない原子状態で）、高速でターゲットの表面にガスイオンを衝突させ、ターゲットを構成する成膜材料（例えば、Ａｇ、Ａｌ、Ｎｉ等）の金属粒子を弾き出し、勢いよく基材（ここでは、垂直面１４）に付着させ堆積させる技術である。
【００３３】
このとき、ガスの流れ２６を傾斜面１５に沿って（傾斜面１５に沿った方向（特定方向）から）、かつ傾斜面１５が影になるようにして、垂直面１４に向けてスパッターリング（金属粒噴射も含む）を行うと、傾斜面１５には成膜材料が付着し難く、垂直面１４に付着する。特に、傾斜面１５の角度θ１が小さいほど、また、図２（Ｂ）、（Ｃ）に示した傾斜面２２、２３を採用するほど、選択的付着効率がよい。
なお、鏡面処理には、スパッターリングの代わりに、金属蒸着、金属微小粒子の吹き付け、又はイオンビームの照射を用いて、特定方向から金属照射を行い、垂直面１４に金属被膜２５を形成して、金属反射面１３とすることもできる。
これによって、垂直面１４の表面に金属被膜（金属反射膜）２５が形成され、その表面が金属反射面１３となり、第１の光制御パネル１１が得られる（第２の光制御パネル１１も同様）。
【００３４】
（第３工程）
図３（Ｃ）に示すように、第１工程及び第２工程を経て製造された第１の光制御パネル１１を、溝１６が上方に開口した状態で支持台２７上に配置し、この第１の光制御パネル１１の上に、前記した第２の透明樹脂からなる接着剤１８を載せる。なお、接着剤１８は液体（ゼリー状）である。
この接着剤１８には、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００３５】
続いて、この第１の光制御パネル１１上に、第２の光制御パネル１１を、それぞれの金属反射面１３が平面視して直交配置された状態で、溝１６を向かい合わせて配置する。
そして、脱気状態（減圧状態、更には真空状態）で、第２の光制御パネル１１をプレス２８で第１の光制御パネル１１に対して押圧し、第１、第２の光制御パネル１１の溝１６内に接着剤１８を充填して（溝１６を接着剤１８で埋めて）、第１、第２の光制御パネル１１を接合する。
このように、第１、第２の光制御パネル１１の接合作業を、脱気状態で行うことで、内部に気泡が発生することを防止できる。なお、第１、第２の光制御パネル１１の接合中に超音波等の振動を加えて（加振して）、内部に発生した気泡を除去することもできる。
【００３６】
なお、接着剤１８には、熱可塑性樹脂からなる板状（シート状）のものを使用することもできる。
この場合、まず、第１の光制御パネル１１の上に板状の接着剤１８を載せ、更にこの接着剤１８の上に第２の光制御パネル１１を載せる。次に、脱気状態で、第２の光制御パネル１１をプレス２８で第１の光制御パネル１１に対して押圧しながら、少なくとも接着剤１８を加熱し軟化（更には溶融）させて、溝１６を接着剤１８で埋めた後、冷却する。
また、脱気状態で、溝１６を向かい合わせて対向配置された第１の光制御パネル１１と第２の光制御パネル１１との間に、接着剤１８を注入することもできる。この場合、接着剤１８の注入部以外を封止する。
これによって、図３（Ｄ）に示す立体像結像装置１０が完成する。
【００３７】
次に、図４（Ａ）、（Ｂ）を参照しながら、本発明の第２の実施例に係る立体像結像装置の製造方法により製造した立体像結像装置３０について説明するが、前記した立体像結像装置１０と同一部材には同一符号を付し、詳しい説明を省略する。
前記した立体像結像装置１０は、第１、第２の光制御パネル１１を別々に製造し、溝１６を向かい合わせた状態で重ね合わせて形成したものである。一方、この立体像結像装置３０は、第１の透明樹脂からなる板材（透明板材）３１の表裏側（両側）に形成される溝３２、３３及び凸条３４、３５を、金型（図示しない）によって一体成型して、形成されたものである。
【００３８】
この立体像結像装置３０は、中央に位置する板材３１の表側（一側）に、垂直面３６と傾斜面３７を有する断面三角形の溝（第１の溝）３２、及び隣り合う溝３２によって形成される断面三角形の凸条（第１の凸条）３４が、それぞれ平行配置され、板材３１の裏側（他側）に、垂直面３８と傾斜面３９を有する断面三角形の溝（第２の溝）３３、及び隣り合う溝３３によって形成される断面三角形の凸条（第２の凸条）３５が、それぞれ平行配置された、第１の透明樹脂からなる成型母材４０を有している。
【００３９】
この板材３１の表側に形成された溝３２と、板材３１の裏側に形成された溝３３とは、平面視して直交（例えば、８５〜９５度、より好ましくは８８〜９２度の範囲で交差した状態を含む）している。
溝３２、３３は、立体像結像装置１０の溝１６と同様の構成であり、凸条３４、３５は、立体像結像装置１０の凸条１７と同様の構成である。この溝３２、３３の垂直面３６、３８に、金属反射面１３が形成されている。
この金属反射面１３の高さをｈ１とすると、板材３１の厚みＴは、例えば、０．５×ｈ１〜３×ｈ１（更には、上限が１×ｈ１）の範囲にあるのが好ましい。また、金属反射面１３のピッチｐに対する金属反射面１３の高さｈ１のアスペクト比（ｈ１／ｐ）は０．８〜５の範囲にあるのが好ましい。
【００４０】
なお、溝３２、３３の内部は、第２の透明樹脂からなる充填剤１８ａ（前記した接着剤１８と同一成分）で埋められている（充填されている）。この溝３２、３３を埋めた充填剤（充填材）１８ａの表面は、特に処理せずにそのままの状態でもよく、また、必要に応じて硬化後、研削（研磨）してもよい。
また、充填材１８ａの表面に、例えば、第１の透明樹脂又は第２の透明樹脂からなる透明平板を配置することもできる。なお、透明平板は、凸条３４、３５の頂部（第１の微小平面部１９）に当接してもよく、また、凸条３４、３５の頂部とは隙間を有してもよい。
このように、充填材１８ａの表面に透明平板を配置する場合、立体像結像装置を補強できるため、板材３１の厚みＴをより薄くできるので好ましい。
【００４１】
続いて、本発明の第２の実施例に係る立体像結像装置３０の製造方法について、図５（Ａ）〜（Ｄ）を参照しながら説明するが、前記した第１の実施例に係る立体像結像装置１０の製造方法と同様の部分については、詳しい説明を省略する。
【００４２】
（第１工程）
図５（Ａ）に示すように、板材３１の両側に、断面三角形の溝３２、３３、及び隣り合う溝３２、３３によって形成される断面三角形の凸条３４、３５がそれぞれ形成され、かつ板材３１の両側にそれぞれ形成された溝３２、３３が平面視して直交して配置された成型母材４０を、プレス成型、インジェクション成型、及びロール成型のいずれか１の方法によって製造する。
この成型母材４０は、前記した立体像結像装置１０の成型母材２１と同様、第１の透明樹脂によって形成されている。
【００４３】
（第２工程）
図５（Ｂ）に示すように、例えばスパッターリングによって、垂直面３６を選択的に鏡面（金属反射面１３）にする。具体的には、ガスの流れ２６を傾斜面３７に沿って（傾斜面３７に沿った方向（特定方向）から）、かつ傾斜面３７が影になるようにして、垂直面３６に向けてスパッターリングを行う。なお、垂直面３８も同様の方法で鏡面処理を行う。
この鏡面処理には、スパッターリングの代わりに、金属蒸着、金属微小粒子の吹き付け、又はイオンビームの照射を用いることもできる。
これによって、垂直面３６の表面に金属被膜（金属反射膜）２５が形成され、その表面が金属反射面１３となり、立体像結像装置本体４１が得られる（垂直面３８も同様）。
【００４４】
（第３工程）
図５（Ｃ）に示すように、立体像結像装置本体４１の上に、前記した第２の透明樹脂からなる充填剤１８ａを載せ、この充填剤１８ａで溝３２を埋めて硬化させる。そして、立体像結像装置本体４１を反転させ、立体像結像装置本体４１の上に、前記した第２の透明樹脂からなる充填剤１８ａを載せ、この充填剤１８ａで溝３３を埋めて硬化させる。
なお、使用する充填剤１８ａは液体（ゼリー状）である。
ここで、各溝３２、３３への充填剤１８ａの充填は、脱気状態で行うことが好ましい。また、各溝３２、３３への充填剤１８ａの充填の際（又は、充填後）には、平面化処理を行うことが好ましい。この平面化処理は、プレス等で押す場合、金型で成型する場合の他、切削又は研磨による場合や、液体の充填剤１８ａ上に透明平板を配置する場合も含む。
これにより、図５（Ｄ）に示す露出面が平面となった平板状の立体像結像装置３０が得られる。
【００４５】
以上、本発明を、実施例を参照して説明してきたが、本発明は何ら上記した実施例に記載の構成に限定されるものではなく、請求の範囲に記載されている事項の範囲内で考えられるその他の実施例や変形例も含むものである。例えば、前記したそれぞれの実施例や変形例の一部又は全部を組合せて本発明の立体像結像装置の製造方法を構成する場合も本発明の権利範囲に含まれる。
【産業上の利用可能性】
【００４６】
本発明に係る立体像結像装置の製造方法は、アスペクト比の比較的高い立体像結像装置を容易にかつ安価に製造できる。これによって、立体像結像装置を、映像を必要とする機器（例えば、医療機器、家庭電気製品、自動車、航空機、船舶等）で有効に利用できる。
【符号の説明】
【００４７】
１０：立体像結像装置、１１：第１、第２の光制御パネル、１２：板材、１３：金属反射面、１４：垂直面、１５：傾斜面、１６：溝、１７：凸条、１８：接着剤、１８ａ：充填剤、１９：第１の微小平面部、２０：第２の微小平面部、２１：成型母材、２２、２３：傾斜面、２４：仮想平面、２５：金属被膜、２６：ガスの流れ、２７：支持台、２８：プレス、３０：立体像結像装置、３１：板材、３２、３３：溝、３４、３５：凸条、３６：垂直面、３７：傾斜面、３８：垂直面、３９：傾斜面、４０：成型母材、４１：立体像結像装置本体
【図１】
2018139444.tif 000003
【図２】
2018139444.tif 000004
【図３】
2018139444.tif 000005
【図４】
2018139444.tif 000006
【図５】
2018139444.tif 000007
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
第１の透明樹脂からなる板材の表側に、傾斜面と垂直面とを有する断面三角形の溝、及び隣り合う前記溝によって形成される断面三角形の凸条がそれぞれ平行配置された成型母材を、プレス成型、インジェクション成型、及びロール成型のいずれか１の方法で製造する第１工程と、
前記溝の垂直面に選択的に金属反射面を形成する第２工程と、
前記第１工程及び前記第２工程を経てそれぞれ製造された第１、第２の光制御パネルを、前記金属反射面が平面視して直交配置された状態で、前記溝を向かい合わせ、かつ前記第１の透明樹脂の屈折率η１の０．９〜１．１倍の屈折率η２を有する第２の透明樹脂で前記第１、第２の光制御パネルの溝を埋めて、該第１、第２の光制御パネルを脱気状態で接合する第３工程とを有し、
前記第１の透明樹脂の融点が前記第２の透明樹脂の融点より高いことを特徴とする立体像結像装置の製造方法。
【請求項２】
請求項１記載の立体像結像装置の製造方法において、前記第１の光制御パネルを下に、前記第２の光制御パネルを上にした状態で、前記第１の光制御パネルの上に前記第２の透明樹脂を載せて、前記第２の光制御パネルをプレスで前記第１の光制御パネルに対して押圧して前記第１、第２の光制御パネルの溝内に前記第２の透明樹脂を充填することを特徴とする立体像結像装置の製造方法。
【請求項３】
請求項１又は２記載の立体像結像装置の製造方法において、前記第２の透明樹脂は、紫外線硬化型、熱硬化型、２液硬化型、及び常温硬化型のいずれか１であることを特徴とする立体像結像装置の製造方法。
【請求項４】
請求項１〜３のいずれか１項に記載の立体像結像装置の製造方法において、前記第２工程での前記溝の垂直面への前記金属反射面の選択形成は、前記溝の傾斜面が前記凸条の影になるように、該傾斜面に沿った方向から前記垂直面に向けてスパッターリング、金属蒸着、金属微粒子の吹き付け、又はイオンビームの照射をすることにより行うことを特徴とする立体像結像装置の製造方法。
【請求項５】
それぞれ一側に間隔を有して立設状態で平行に配置された複数の金属反射面が形成された第１、第２の光制御パネルを、それぞれの前記金属反射面が平面視して直交した状態で重ね合わせた立体像結像装置であって、
前記第１、第２の光制御パネルは、第１の合成樹脂からなって一側に傾斜面と垂直面とを有する断面三角形の溝を有する成型母材と、前記垂直面に形成された前記金属反射面と、前記溝に充填された第２の透明樹脂とを有し、
前記第１の透明樹脂の融点が前記第２の透明樹脂の融点より高く、前記第２の透明樹脂は前記第１の透明樹脂の屈折率η１の０．９〜１．１倍の屈折率η２を有し、前記金属反射面の高さｈは前記金属反射面のピッチｐの０．８〜５倍の範囲にあることを特徴とする立体像結像装置。
【手続補正２】
【補正対象書類名】明細書
【補正対象項目名】全文
【補正方法】変更
【補正の内容】
【発明の詳細な説明】
【技術分野】
【０００１】
本発明は、立設状態で平行配置された多数の帯状の金属反射面（鏡面）群が平面視して直交配置された立体像結像装置の製造方法及び立体像結像装置に関する。
【背景技術】
【０００２】
物体表面から発する光（散乱光）を用いて立体像を形成する装置として、例えば、特許文献１に記載の立体像結像装置（光学結像装置）がある。
この結像装置は、２枚の透明平板の内部に、この透明平板の一方の面に垂直に多数かつ帯状の金属反射面からなる光反射面を一定のピッチで並べて形成した第１、第２の光制御パネルを有し、この第１、第２の光制御パネルのそれぞれの光反射面が直交するように、第１、第２の光制御パネルの一面側を向い合わせて密着させたものである。
【先行技術文献】
【特許文献】
【０００３】
【特許文献１】国際公開第２００９／１３１１２８号公報
【特許文献２】国際公開第２０１５／０３３６４５号公報
【特許文献３】特開２０１２−２４７４５９号公報
【発明の概要】
【発明が解決しようとする課題】
【０００４】
特許文献１における、第１、第２の光制御パネルの製造に際しては、金属反射面が一面側に形成された一定厚みの板状の透明合成樹脂板やガラス板（以下、「透明板」ともいう）を、金属反射面が一方側に配置されるように多数枚積層して積層体を作製し、この積層体から各金属反射面に対して垂直な切り出し面が形成されるように切り出している。
このため、透明板に金属反射面を形成する作業において大型の蒸着炉を必要とし、しかも、１枚又は少数枚の透明板を蒸着炉に入れて脱気して高真空にした後、蒸着処理を行い、大気圧に開放して蒸着した透明板を取り出すという作業を百回以上繰り返す必要があり、極めて手間と時間のかかる作業であった。また、金属蒸着された透明板を積層して積層体を形成し、極めて薄い所定厚で切断する作業を行って、この積層体から第１、第２の光制御パネルを切り出し、更にこれら第１、第２の光制御パネルの切り出し面（両面）の研磨作業等を行う必要があるため、作業性や製造効率が悪かった。
【０００５】
そこで、特許文献２のように、平行な土手によって形成される断面四角形の溝が一面に形成され、この溝の対向する平行な側面に光反射部が形成された凹凸板材を備えた光制御パネルを２つ用意し、この２つの光制御パネルを、それぞれの光反射部を直交又は交差させた状態で向い合わせる方法が提案されている。
しかしながら、インジェクション成型時に、凹凸板材の土手の高さを高くすると（即ち、溝の深さを深くすると）脱型が極めて困難となるという問題があった。更に、平行溝の側面を鏡面化するのは、特許文献２の技術を使用しても難しく、製品にバラツキが多いという問題があった。
【０００６】
また、特許文献３には、立体像を形成する装置として、透明材料からなる基盤にそれぞれ２つの直交側面を有する複数の筒状体を突出させた２面コーナーリフレクタアレイ光学素子（即ち、光制御パネル）を、各直交側面が同一平面上にあるように筒状体の各々の上面同士にて上下に重ね合わせたリフレクタアレイ光学装置が開示されている。
特許文献３の光学装置においては、上下の筒状体を連接しているので、直交する反射面（以下、第１、第２の反射面という）の長さが長くなり、対象物からの集光範囲が広がるが、第１の反射面で反射した光は、第２の反射面で反射し、筒状体の端部から抜ける必要があるので、第１の反射面に有効に入光する光線の角度は限定され、明るい実像を形成することは困難であった。
また、隣り合う筒状体の隙間は空気であって、その隙間に透明樹脂で隙間を充填すること、また充填する樹脂に基盤となる透明合成樹脂と同一又は近似した屈折率のものを使用して、屈折率の相違による虹の発生を防止するという技術的思想は開示されていない。
【０００７】
本発明はかかる事情に鑑みてなされたもので、製造が容易でより鮮明な立体像を得ることが可能な立体像結像装置の製造方法及び立体像結像装置を提供することを目的とする。
【課題を解決するための手段】
【０００８】
第１の発明に係る立体像結像装置の製造方法は、第１の透明樹脂からなる板材の表側に、傾斜面と垂直面とを有する断面三角形の溝、及び隣り合う前記溝によって形成される断面三角形の凸条がそれぞれ平行配置された成型母材を、プレス成型、インジェクション成型、及びロール成型のいずれか１の方法で製造する第１工程と、
前記溝の垂直面に選択的に金属反射面を形成する第２工程と、
前記第１工程及び前記第２工程を経てそれぞれ製造された第１、第２の光制御パネルを、前記金属反射面が平面視して直交配置された状態で、前記溝を向かい合わせ、かつ前記第１の透明樹脂の屈折率η１の０．９〜１．１倍の屈折率η２を有する第２の透明樹脂からなる接着剤で前記第１、第２の光制御パネルの溝を埋めて、該第１、第２の光制御パネルを脱気状態で接合する第３工程とを有する。
【０００９】
第１の発明に係る立体像結像装置の製造方法において、前記第１の光制御パネルを下に、前記第２の光制御パネルを上にした状態で、前記第１の光制御パネルの上に前記接着剤を載せて、前記第２の光制御パネルをプレスで前記第１の光制御パネルに対して押圧して前記第１、第２の光制御パネルの溝内に前記接着剤が充填するのが好ましい。
【００１０】
第２の発明に係る立体像結像装置の製造方法は、第１の透明樹脂からなる板材の両側に垂直面と傾斜面を有する断面三角形の第１、第２の溝、及び隣り合う前記第１、第２の溝によって形成される断面三角形の第１、第２の凸条がそれぞれ形成され、かつ前記板材の両側にそれぞれ形成された前記第１、第２の溝が平面視して直交配置される成型母材を、プレス成型、インジェクション成型、及びロール成型のいずれか１の方法で製造する第１工程と、
前記成型母材の両側にある前記第１、第２の溝の前記垂直面に、選択的に金属反射面を形成する第２工程と、
前記第１の透明樹脂の屈折率η１の０．９〜１．１倍の屈折率η２を有する第２の透明樹脂からなる充填剤で前記第１、第２の溝を埋める第３工程とを有する。
【００１１】
第１、第２の立体像結像装置の製造方法において、前記断面三角形の凸条（又は第１、第２の凸条）の先部及び前記断面三角形の溝（又は第１、第２の溝）の底部にはそれぞれ第１、第２の微小平面部が設けられているのが好ましい。ここで、前記第１の微小平面部の幅ｗ１は、前記金属反射面が形成されるピッチｐの０．０１〜０．２倍の範囲にあり、前記第２の微小平面部の幅ｗ２は、前記ピッチｐの０．０１〜０．３倍の範囲にあるのが好ましい。
【００１２】
第１、第２の発明に係る立体像結像装置の製造方法において、前記第２の透明樹脂は、紫外線硬化型、熱硬化型、２液硬化型、及び常温硬化型のいずれか１であるのが好ましい。
【００１３】
また、第１、第２の発明に係る立体像結像装置の製造方法において、前記傾斜面は、該傾斜面の上端と下端を結ぶ仮想平面に対して窪んでいるのが好ましい。
【００１４】
そして、第１、第２の発明に係る立体像結像装置の製造方法において、前記金属反射面のピッチｐに対する前記金属反射面の高さｈの比（ｈ／ｐ）は０．８〜５の範囲にあることのが好ましい。
【００１５】
第１、第２の発明に係る立体像結像装置の製造方法において、前記金属反射面の形成は、前記傾斜面に沿った方向から該傾斜面が影になるようにして、前記垂直面に向けてスパッターリング、金属蒸着、金属微小粒子の吹き付け、又はイオンビームの照射をすることにより行うのが好ましい。また、傾斜面及び垂直面に金属めっき（金属蒸着）を行った場合、傾斜面の金属めっきをレーザー又は薬品等で除去することもできる。なお、以上の発明において、金属蒸着は垂直面にのみ行うのが好ましいが、凸条先端に形成された微小平面部にも金属反射面が形成された場合は、後処理で除去するのが好ましい。
【発明の効果】
【００１６】
第１、第２の発明に係る立体像結像装置の製造方法及び立体像結像装置は、プレス成型、インジェクション成型、及びロール成型のいずれか１で製造された成型母材を使用し、平行に多数形成された溝（第１、第２の溝）が傾斜面と垂直面を有し断面三角形となって、溝の開放側に広くなるので、押型又は脱型が容易となり、（溝の高さ）／（溝の幅）で定義されるアスペクト比が比較的高い立体像結像装置を安価に製造できる。また、屈折率の相違による虹の発生や画像の歪を抑制、更には防止できる。
特に、第１の発明に係る立体像結像装置の製造方法は、第１、第２の光制御パネルを、溝が向かい合うようにして重ね合わせるので、第１、第２の光制御パネルの金属反射面が近づき、対象物からの光の集光度合いが向上し、より鮮明な画像を得ることができる。
また、第２の発明に係る立体像結像装置の製造方法は、板材の両側に、断面三角形の第１、第２の溝、及び断面三角形の第１、第２の凸条がそれぞれ形成された成型母材を製造するので、第１、第２の溝及び第１、第２の凸条を一体的に製造でき、立体像結像装置の製造が容易になる。
【図面の簡単な説明】
【００１７】
【図１】（Ａ）、（Ｂ）はそれぞれ本発明の第１の実施例に係る立体像結像装置の製造方法により製造した立体像結像装置の正断面図及び側断面図である。
【図２】（Ａ）は同立体像結像装置の製造方法の第２工程における成型母材の凸条及び溝の部分拡大側面図、（Ｂ）、（Ｃ）はそれぞれ変形例に係る成型母材の凸条及び溝の部分拡大側面図である。
【図３】（Ａ）〜（Ｄ）は同立体像結像装置の製造方法の説明図である。
【図４】（Ａ）、（Ｂ）はそれぞれ本発明の第２の実施例に係る立体像結像装置の製造方法により製造した立体像結像装置の正断面図及び側断面図である。
【図５】（Ａ）〜（Ｄ）は同立体像結像装置の製造方法の説明図である。
【発明を実施するための形態】
【００１８】
続いて、添付した図面を参照しつつ、本発明を具体化した実施例につき説明し、本発明の理解に供する。
まず、図１（Ａ）、（Ｂ）を参照しながら、本発明の第１の実施例に係る立体像結像装置の製造方法により製造した立体像結像装置１０について説明する。
立体像結像装置１０は、対となる第１、第２の光制御パネル（平行光反射パネル）１１を有している。なお、図１（Ａ）、（Ｂ）においては、第１の光制御パネル１１を下側に、第２の光制御パネル１１を上側に、それぞれ配置している。この第１の光制御パネル１１と第２の光制御パネル１１は同一の構成を有しているので、同一の番号を付与する。
【００１９】
第１、第２の光制御パネル１１はそれぞれ片側（表側）に（第１の光制御パネル１１では上部に、第２の光制御パネル１１では下部に）、立設状態で隙間を有して平行配置された多数の帯状の金属反射面１３（鏡面）を備えている。具体的には、第１、第２の光制御パネル１１はそれぞれ、第１の透明樹脂からなる板材（透明板材）１２の表側に垂直面１４及び傾斜面（非光反射面であって光透過面とするのが好ましい）１５を有する断面三角形の溝１６、及び隣り合う溝１６によって形成される断面三角形の凸条１７を備え、溝１６の垂直面１４に、金属反射面１３が形成されている。なお、第１、第２の光制御パネル１１の溝１６及び凸条１７はそれぞれ一定のピッチで平行に多数設けられている。
【００２０】
第１、第２の光制御パネル１１は、金属反射面１３が平面視して直交配置された状態（例えば、８５〜９５度、より好ましくは８８〜９２度の範囲で交差配置された状態を含む）で、溝１６を向かい合わせて接合され一体化されている。この向かい合わせた第１の光制御パネル１１と第２の光制御パネル１１との間には、第２の透明樹脂からなる接着剤１８が配置されて、溝１６の内部が接着剤１８で埋められている（充填されている）。
なお、図１（Ａ）、（Ｂ）においては、第１の光制御パネル１１の凸条１７の上面と、第２の光制御パネル１１の凸条１７の下面とが、間隔Ｓ（例えば、０を超え５ｍｍ以下程度）を有して近接配置された状態を示しているが、当接配置された状態（隙間がない：０ｍｍ）でもよい。この間隔Ｓにも接着剤１８が充填されている（間隔Ｓが接着剤１８の層厚）。
【００２１】
この第１、第２の光制御パネル１１の形状を構成する第１の透明樹脂と、溝１６に充填する接着剤１８となる第２の透明樹脂は、透明度の高い同じ種類の樹脂であることが好ましいが、透明度の高い異なる種類の透明樹脂であってもよい。
第１の透明樹脂としては、例えば、第２の透明樹脂よりも融点の高い熱可塑性樹脂であるゼオネックス（ＺＥＯＮＥＸ：登録商標、ガラス転移温度：１２０〜１６０℃、屈折率η１：１．５３５、シクロオレフィンポリマー）を使用できる。また、第２の透明樹脂としては、例えば、ゼオノア（ＺＥＯＮＯＲ：登録商標、ガラス転移温度：１００〜１０２℃、屈折率η２：１．５３、シクロオレフィンポリマー）を使用できる。
ここで、第１、第２の透明樹脂に同じ種類の熱可塑性樹脂を使用する場合、融点が同じであるため、第１の光制御パネル１１と第２の光制御パネル１１の間に、溶融状態の第２の透明樹脂が流し込まれることになる。このとき、第１、第２の光制御パネル１１の第２の透明樹脂との接触部分の第１の透明樹脂が部分的に軟化（溶融）するおそれもあるが、第１の透明樹脂と第２の透明樹脂が境界部分で混ざり合うため、例えば、屈折率の平均化や、第１の透明樹脂と第２の透明樹脂の結合力を高めることができる。
【００２２】
また、第１、第２の透明樹脂に異なる種類の透明樹脂を使用する場合、屈折率が同一又は近似しているのが好ましい。即ち、第１の透明樹脂の屈折率η１と同一又は略等しい屈折率η２（例えば、±１０％の範囲、即ち（０．９〜１．１）×η１の範囲、好ましくは下限が０．９５×η１、上限が１．０５×η１）を有する第２の透明樹脂を使用できる。
ここで、第１、第２の光制御パネル１１を構成する第１の透明樹脂の屈折率に対し、第２の透明樹脂の屈折率を合わせる方法としては、例えば、異なる２種以上の樹脂を混合して屈折率を調整する方法がある（第１の透明樹脂も同様の方法で屈折率を調整できる）。
なお、第２の透明樹脂からなる接着剤１８は、紫外線硬化型（例えば、ウレタン（メタ）アクリレート、ポリイソプレン骨格を有する（メタ）アクリレート、ポリブタジエン骨格を有する（メタ）アクリレート、（メタ）アクリレートモノマー等の（メタ）アクリレート）、熱硬化型、２液硬化型、及び常温硬化型のいずれか１であることが好ましい。また、例えば、ポリメチルメタクリレート（ＰＭＭＡ：アクリル系樹脂）、非晶質フッ素樹脂、シクロオレフィンポリマー（ＣＯＰ）、光学用ポリカーボネート、フルオレン系ポリエステル、ポリエーテルスルホン等の熱可塑性樹脂も使用できる（第１の透明樹脂も同様）。
【００２３】
第１、第２の光制御パネル１１は、ｔを板材１２の厚み、ｈを金属反射面１３（凸条１７）の高さとすると、例えば、ｔ／ｈが０．５〜１０の範囲にあるのが好ましい。ここで、（ｔ＋ｈ）は０．５〜５ｍｍの範囲で、ｈは例えば０．０３〜３ｍｍの範囲であるのが実用的であるが、本発明はこの数値に限定されない。
また、金属反射面１３（垂直面１４）と傾斜面１５との角度θ１は１５〜６０度（好ましくは、上限を４５度）の範囲にあるのが好ましいが、厚みｔと高さｈに応じて変えることができる。
更に、金属反射面１３のピッチ（溝１６の幅）ｐに対する金属反射面１３の高さｈの比であるアスペクト比（ｈ／ｐ）は０．８〜５（好ましくは、下限が２、上限が３．５）の範囲にあるのが好ましく、これによって、より高さの高い金属反射面１３が得られる。
【００２４】
断面三角形の鋭角をなす凸条１７の角部（先部、頂部）、及び断面三角形の鋭角をなす溝１６の角部（底部）にはそれぞれ、第１、第２の微小平面部１９、２０が設けられている。
この第１の微小平面部１９の幅ｗ１は、金属反射面１３が形成されるピッチｐの０．０１〜０．２倍（好ましくは、下限が０．０２倍）の範囲にあり、また、第２の微小平面部２０の幅ｗ２は、上記したピッチｐの０．０１〜０．３倍（好ましくは、下限が０．０２倍、上限が０．２倍）の範囲にあり、ｗ２≧ｗ１であるのが好ましい。
この第１、第２の微小平面部１９、２０を設けることにより、製品に疵が付き難くなり、製品精度が更に上がる。なお、本実施例においては、第１、第２の微小平面部１９、２０の幅は小さいので無視し、溝１６及び凸条１７の断面形状を断面三角形として説明している（以下の実施例においても同様である）。
【００２５】
金属反射面１３は、図２（Ａ）に示すように、第１の透明樹脂で形成される成型母材（後述する）２１の溝１６の垂直面１４に、選択的に鏡面処理を行って形成されている。
鏡面処理は、傾斜面１５に沿った方向から傾斜面１５が影になるようにして、垂直面１４に向けてスパッターリング、金属蒸着、金属微粒子の吹き付け、又はイオンビームの照射（以下、これらを「スパッターリング等」と称する場合もある）をすることにより行う。この鏡面処理には、高反射率を有する金属（例えば、Ａｇ（銀）、Ａｌ（アルミニウム）、Ｎｉ（ニッケル）、Ｔｉ（チタン）、Ｃｒ（クロム）等）を用いており、垂直面１４に形成される金属被膜２５の表面が金属反射面１３となる。
これにより、溝１６の傾斜面１５に鏡面が形成されるのを極力防止し、溝１６の垂直面１４に選択的に鏡面を形成することが可能となる。
【００２６】
一方、傾斜面１５は、透明な成型母材２１のままでよく、光透過性のよい均一な平面を有しているが、後述する成型母材２１の製造に際し、型抜き抵抗を下げるため、傾斜面１５に複数の凹凸（ディンプル）を形成する梨地処理（脱型表面処理の一例）を行うことが好ましい。
この傾斜面１５は、図２（Ａ）に示すように平面となっているが、図２（Ｂ）、（Ｃ）に示すように、傾斜面２２、２３を、上側の第１の微小平面部１９の溝側端部（上端）と、下側の第２の微小平面部２０の垂直面側端部（下端）とを結ぶ、仮想平面２４に対して窪む凹面で構成することもできる。具体的には、以下の通りである。
図２（Ｂ）に示す傾斜面２２は、断面湾曲又は円弧状の曲面で構成されている。
図２（Ｃ）に示す傾斜面２３は、上側に形成された平面と、これに連接する下側に形成された曲面（断面湾曲又は円弧状）とで構成されている。
【００２７】
なお、傾斜面は、凹面であれば上記した形状に限定されるものではなく、例えば、２つ以上の複数の平面で構成することもでき、この場合、隣接する平面のなす角を、１８０度未満（例えば、１２０〜１７５度、好ましくは、下限が１５０度、上限が１７０度）となるように、構成することもできる。
これにより、図２（Ａ）に示すように、平面状の傾斜面１５の断面傾斜角度θ１を超える角度（例えば、θ１＋（１〜１０度））で、傾斜面１５に沿って、垂直面１４にスパッターリング等することで、傾斜面１５に鏡面が形成されるのを更に防止し、溝１６の垂直面１４に選択的に鏡面を形成することが可能となる（図２（Ｂ）、（Ｃ）も同様）。このため、傾斜面１５の仮想平面２４に対する窪み量は、スパッターリング等の条件に応じて種々変更できる。
【００２８】
これによって、図１（Ａ）、（Ｂ）において、立体像結像装置１０の左下側から斜めに入光した対象物からの光Ｌ１、Ｌ２は、下側の金属反射面１３のＰ１、Ｐ２で反射し、更に上側の金属反射面１３のＱ１、Ｑ２で反射して、立体像結像装置１０の上側に立体像を形成する。なお、本実施例においては、鏡面処理によって垂直面１４に形成された金属被膜２５の裏側（図１（Ａ）、（Ｂ）では左側）を第１、第２の光制御パネル１１の金属反射面１３として使用したが、金属被膜２５の表側（図１（Ａ）、（Ｂ）では右側）を金属反射面として使用することもできる。
この立体像結像装置１０の動作において、空気中から板材１２へ入光する場合、及び板材１２から空気中に出光する場合に、光の屈折現象、場合によって全反射現象を起こすので、これらを考慮して立体像結像装置１０を使用する必要がある（以下の実施例においても同様である）。なお、傾斜面１５はそのまま光通過面となる。
【００２９】
続いて、本発明の第１の実施例に係る立体像結像装置１０の製造方法について、図３（Ａ）〜（Ｄ）を参照しながら説明するが、第１の光制御パネル１１の製造方法と第２の光制御パネル１１の製造方法は同じであるので、第１の光制御パネル１１の製造方法を主として説明する。
【００３０】
（第１工程）
図３（Ａ）に示すように、板材１２の表側に、傾斜面１５と垂直面１４とを有する断面三角形の溝１６、及び隣り合う溝１６によって形成される断面三角形の凸条１７がそれぞれ平行配置された、第１の透明樹脂からなる成型母材２１を、プレス成型、インジェクション成型、及びロール成型のいずれか１の方法によって製造する。この成型母材２１を形成する第１の透明樹脂としては、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００３１】
成型母材２１の寸法については、第１、第２の光制御パネル１１の寸法と略同じであるが、前述の通り、溝１６の部分が外広がりのテーパになっているので、更には傾斜面１５に梨地処理を施すので、脱型性はよく、長尺の垂直面１４を容易に得ることができる。なお、傾斜面１５に梨地処理を施す方法としては、成型母材２１を製造する型枠の、傾斜面１５との当接面に複数の凹凸を形成する方法がある。
更に、成型母材２１には、成型時に発生した残留応力を除去するためのアニーリング処理を行うことが好ましい。このアニーリング処理は、例えば成型母材２１を、電気炉や熱風乾燥機、又は熱水槽（加熱溶媒）に所定時間入れることによって行う（以下の実施例においても同様である）。
【００３２】
（第２工程）
図２（Ａ）、図３（Ｂ）に示すように、例えばスパッターリングによって、垂直面１４を選択的に鏡面（金属反射面１３）にする。
ここで、スパッターリングとは、真空中で不活性ガス（主にアルゴン）を導入し、ターゲットにマイナスの電圧を引加してグロー放電を起こさせ、不活性ガスをイオン化し（又は、イオン化しない原子状態で）、高速でターゲットの表面にガスイオンを衝突させ、ターゲットを構成する成膜材料（例えば、Ａｇ、Ａｌ、Ｎｉ等）の金属粒子を弾き出し、勢いよく基材（ここでは、垂直面１４）に付着させ堆積させる技術である。
【００３３】
このとき、ガスの流れ２６を傾斜面１５に沿って（傾斜面１５に沿った方向（特定方向）から）、かつ傾斜面１５が影になるようにして、垂直面１４に向けてスパッターリング（金属粒噴射も含む）を行うと、傾斜面１５には成膜材料が付着し難く、垂直面１４に付着する。特に、傾斜面１５の角度θ１が小さいほど、また、図２（Ｂ）、（Ｃ）に示した傾斜面２２、２３を採用するほど、選択的付着効率がよい。
なお、鏡面処理には、スパッターリングの代わりに、金属蒸着、金属微小粒子の吹き付け、又はイオンビームの照射を用いて、特定方向から金属照射を行い、垂直面１４に金属被膜２５を形成して、金属反射面１３とすることもできる。
これによって、垂直面１４の表面に金属被膜（金属反射膜）２５が形成され、その表面が金属反射面１３となり、第１の光制御パネル１１が得られる（第２の光制御パネル１１も同様）。
【００３４】
（第３工程）
図３（Ｃ）に示すように、第１工程及び第２工程を経て製造された第１の光制御パネル１１を、溝１６が上方に開口した状態で支持台２７上に配置し、この第１の光制御パネル１１の上に、前記した第２の透明樹脂からなる接着剤１８を載せる。なお、接着剤１８は液体（ゼリー状）である。
この接着剤１８には、紫外線硬化型、熱硬化型、２液硬化型、及び常温硬化型のいずれか１を使用することが好ましく、また、ポリメチルメタクリレート、非晶質フッ素樹脂、シクロオレフィンポリマー、光学用ポリカーボネート、フルオレン系ポリエステル、ポリエーテルスルホン等の熱可塑性樹脂も使用できる。
【００３５】
続いて、この第１の光制御パネル１１上に、第２の光制御パネル１１を、それぞれの金属反射面１３が平面視して直交配置された状態で、溝１６を向かい合わせて配置する。
そして、脱気状態（減圧状態、更には真空状態）で、第２の光制御パネル１１をプレス２８で第１の光制御パネル１１に対して押圧し、第１、第２の光制御パネル１１の溝１６内に接着剤１８を充填して（溝１６を接着剤１８で埋めて）、第１、第２の光制御パネル１１を接合する。
このように、第１、第２の光制御パネル１１の接合作業を、脱気状態で行うことで、内部に気泡が発生することを防止できる。なお、第１、第２の光制御パネル１１の接合中に超音波等の振動を加えて（加振して）、内部に発生した気泡を除去することもできる。
【００３６】
なお、接着剤１８には、熱可塑性樹脂からなる板状（シート状）のものを使用することもできる。
この場合、まず、第１の光制御パネル１１の上に板状の接着剤１８を載せ、更にこの接着剤１８の上に第２の光制御パネル１１を載せる。次に、脱気状態で、第２の光制御パネル１１をプレス２８で第１の光制御パネル１１に対して押圧しながら、少なくとも接着剤１８を加熱し軟化（更には溶融）させて、溝１６を接着剤１８で埋めた後、冷却する。
また、脱気状態で、溝１６を向かい合わせて対向配置された第１の光制御パネル１１と第２の光制御パネル１１との間に、接着剤１８を注入することもできる。この場合、接着剤１８の注入部以外を封止する。
これによって、図３（Ｄ）に示す立体像結像装置１０が完成する。
【００３７】
次に、図４（Ａ）、（Ｂ）を参照しながら、本発明の第２の実施例に係る立体像結像装置の製造方法により製造した立体像結像装置３０について説明するが、前記した立体像結像装置１０と同一部材には同一符号を付し、詳しい説明を省略する。
前記した立体像結像装置１０は、第１、第２の光制御パネル１１を別々に製造し、溝１６を向かい合わせた状態で重ね合わせて形成したものである。一方、この立体像結像装置３０は、第１の透明樹脂からなる板材（透明板材）３１の表裏側（両側）に形成される溝３２、３３及び凸条３４、３５を、金型（図示しない）によって一体成型して、形成されたものである。
【００３８】
この立体像結像装置３０は、中央に位置する板材３１の表側（一側）に、垂直面３６と傾斜面３７を有する断面三角形の溝（第１の溝）３２、及び隣り合う溝３２によって形成される断面三角形の凸条（第１の凸条）３４が、それぞれ平行配置され、板材３１の裏側（他側）に、垂直面３８と傾斜面３９を有する断面三角形の溝（第２の溝）３３、及び隣り合う溝３３によって形成される断面三角形の凸条（第２の凸条）３５が、それぞれ平行配置された、第１の透明樹脂からなる成型母材４０を有している。
【００３９】
この板材３１の表側に形成された溝３２と、板材３１の裏側に形成された溝３３とは、平面視して直交（例えば、８５〜９５度、より好ましくは８８〜９２度の範囲で交差した状態を含む）している。
溝３２、３３は、立体像結像装置１０の溝１６と同様の構成であり、凸条３４、３５は、立体像結像装置１０の凸条１７と同様の構成である。この溝３２、３３の垂直面３６、３８に、金属反射面１３が形成されている。
この金属反射面１３の高さをｈ１とすると、板材３１の厚みＴは、例えば、０．５×ｈ１〜３×ｈ１（更には、上限が１×ｈ１）の範囲にあるのが好ましい。また、金属反射面１３のピッチｐに対する金属反射面１３の高さｈ１のアスペクト比（ｈ１／ｐ）は０．８〜５の範囲にあるのが好ましい。
【００４０】
なお、溝３２、３３の内部は、第２の透明樹脂からなる充填剤１８ａ（前記した接着剤１８と同一成分）で埋められている（充填されている）。この溝３２、３３を埋めた充填剤（充填材）１８ａの表面は、特に処理せずにそのままの状態でもよく、また、必要に応じて硬化後、研削（研磨）してもよい。
また、充填材１８ａの表面に、例えば、第１の透明樹脂又は第２の透明樹脂からなる透明平板を配置することもできる。なお、透明平板は、凸条３４、３５の頂部（第１の微小平面部１９）に当接してもよく、また、凸条３４、３５の頂部とは隙間を有してもよい。
このように、充填材１８ａの表面に透明平板を配置する場合、立体像結像装置を補強できるため、板材３１の厚みＴをより薄くできるので好ましい。
【００４１】
続いて、本発明の第２の実施例に係る立体像結像装置３０の製造方法について、図５（Ａ）〜（Ｄ）を参照しながら説明するが、前記した第１の実施例に係る立体像結像装置１０の製造方法と同様の部分については、詳しい説明を省略する。
【００４２】
（第１工程）
図５（Ａ）に示すように、板材３１の両側に、断面三角形の溝３２、３３、及び隣り合う溝３２、３３によって形成される断面三角形の凸条３４、３５がそれぞれ形成され、かつ板材３１の両側にそれぞれ形成された溝３２、３３が平面視して直交して配置された成型母材４０を、プレス成型、インジェクション成型、及びロール成型のいずれか１の方法によって製造する。
この成型母材４０は、前記した立体像結像装置１０の成型母材２１と同様、第１の透明樹脂によって形成されている。
【００４３】
（第２工程）
図５（Ｂ）に示すように、例えばスパッターリングによって、垂直面３６を選択的に鏡面（金属反射面１３）にする。具体的には、ガスの流れ２６を傾斜面３７に沿って（傾斜面３７に沿った方向（特定方向）から）、かつ傾斜面３７が影になるようにして、垂直面３６に向けてスパッターリングを行う。なお、垂直面３８も同様の方法で鏡面処理を行う。
この鏡面処理には、スパッターリングの代わりに、金属蒸着、金属微小粒子の吹き付け、又はイオンビームの照射を用いることもできる。
これによって、垂直面３６の表面に金属被膜（金属反射膜）２５が形成され、その表面が金属反射面１３となり、立体像結像装置本体４１が得られる（垂直面３８も同様）。
【００４４】
（第３工程）
図５（Ｃ）に示すように、立体像結像装置本体４１の上に、前記した第２の透明樹脂からなる充填剤１８ａを載せ、この充填剤１８ａで溝３２を埋めて硬化させる。そして、立体像結像装置本体４１を反転させ、立体像結像装置本体４１の上に、前記した第２の透明樹脂からなる充填剤１８ａを載せ、この充填剤１８ａで溝３３を埋めて硬化させる。
なお、使用する充填剤１８ａは液体（ゼリー状）である。
ここで、各溝３２、３３への充填剤１８ａの充填は、脱気状態で行うことが好ましい。また、各溝３２、３３への充填剤１８ａの充填の際（又は、充填後）には、平面化処理を行うことが好ましい。この平面化処理は、プレス等で押す場合、金型で成型する場合の他、切削又は研磨による場合や、液体の充填剤１８ａ上に透明平板を配置する場合も含む。
これにより、図５（Ｄ）に示す露出面が平面となった平板状の立体像結像装置３０が得られる。
【００４５】
以上、本発明を、実施例を参照して説明してきたが、本発明は何ら上記した実施例に記載の構成に限定されるものではなく、請求の範囲に記載されている事項の範囲内で考えられるその他の実施例や変形例も含むものである。例えば、前記したそれぞれの実施例や変形例の一部又は全部を組合せて本発明の立体像結像装置の製造方法を構成する場合も本発明の権利範囲に含まれる。
【産業上の利用可能性】
【００４６】
本発明に係る立体像結像装置の製造方法は、アスペクト比の比較的高い立体像結像装置を容易にかつ安価に製造できる。これによって、立体像結像装置を、映像を必要とする機器（例えば、医療機器、家庭電気製品、自動車、航空機、船舶等）で有効に利用できる。
【符号の説明】
【００４７】
１０：立体像結像装置、１１：第１、第２の光制御パネル、１２：板材、１３：金属反射面、１４：垂直面、１５：傾斜面、１６：溝、１７：凸条、１８：接着剤、１８ａ：充填剤、１９：第１の微小平面部、２０：第２の微小平面部、２１：成型母材、２２、２３：傾斜面、２４：仮想平面、２５：金属被膜、２６：ガスの流れ、２７：支持台、２８：プレス、３０：立体像結像装置、３１：板材、３２、３３：溝、３４、３５：凸条、３６：垂直面、３７：傾斜面、３８：垂直面、３９：傾斜面、４０：成型母材、４１：立体像結像装置本体
【国際調査報告】
2018139444.tif 000008
2018139444.tif 000009
2018139444.tif 000010
2018139444.tif 000011